500 ml 의 3 구 플라스크 에 , p - 스티 릴 트리 메 톡 시 실란 을 43 . 74 g ( 0 . 195 mol ) , γ - 아크릴 로 일 프로필 트리 메 톡 시 실란 을 14 . 06 g ( 0 . 06 mol ) , 3 - 트리 메 톡 시 실릴 프로필 숙신산 무수물 을 11 . 80 g ( 0 . 045 mol ) , TBC 를 0 . 173 g , PGME 를 74 . 58 g 투입 하 고 , 실온 에서 교반 하 면서 물 17 . 01 g 에 인산 0 . 348 g ( 투입 모노머 에 대하 여 0 . 50 중량 %) 을 녹인 인산 수용액 을 30 분 간 걸 쳐서 첨가 했 다 . 그 후 , 3 구 플라스크 를 70 ℃ 의 오 일 배스 에 담가 90 분 간 교반 한 후 , 오 일 배스 를 30 분 간 걸 쳐서 115 ℃ 까지 승 온 했 다 . 승 온 개시 1 시간 후 에 3 구 플라스크 의 내온 ( 용액 온도 ) 이 100 ℃ 에 도달 하 고 , 그 로부터 2 시간 가열 교반 하 여 ( 내온 은 100 ∼ 110 ℃) 폴리 실록 산 용액 을 얻 었 다 . 또한 , 승 온 및 가열 교반 중 , 질소 를 0 . 05 리터 / 분류 했 다 . 반응 중 에 , 부생 성물 인 메탄올 및 물 이 합계 36 . 90 g 유출 했 다 . 얻 어 진 폴리 실록 산 용액 에 , 고형분 농도 가 40 중량 % 가 되 도록 PGME 를 추가 하 여 폴리 실록 산 ( A - 1 ) 용액 을 얻 었 다 . 폴리 실록 산 ( A - 1 ) 의 스티 릴 기 를 갖 는 반복 단위 , 아크릴 로 일기 를 갖 는 반복 단위 , 친수성기 를 갖 는 반복 단위 의 몰 비 는 각각 65 mol %, 20 mol %, 15 mol % 이 었 다 . 폴리 실록 산 ( A - 1 ) 의 중량 평균 분자량 은 4 , 000 이 었 다 .